СПОСОБ ОБРАБОТКИ МЕТАЛЛИЧЕСКИХ ТРУБ С V-ОБРАЗНЫМ СРЕЗОМ ДЛЯ СОЕДИНЕНИЯ В ТРУБОПРОВОД; МЕТАЛЛИЧЕСКИЕ ТРУБЫ; КОМБИНИРОВАННАЯ СВАРКА В ОДНОЙ СВАРОЧНОЙ ВАННЕ ЛАЗЕРОМ И ЭЛЕКТРИЧЕСКОЙ ДУГОЙ

1. Способ обработки торцов металлических труб для формирования трубопроводов путем соединения в стык идентичных труб, при котором в области соединительной поверхности формируют V-образный срез, отличающийся тем, что обрезают торцы трубы таким образом, что в сечении каждый торец имеет первый линейный участок с внутренней стороны, предназначенный для формирования участка торца V-образного среза и дугообразный участок, соединяющий данный линейный участок сечения с прямолинейным участком, наклоненным по отношению к линейному участку сечения, с наружной стороны трубчатого участка.
2. Способ по п.1, отличающийся тем, что дугообразный участок переходит в касательную к наклоненному прямолинейному участку.
3. Способ по п.1 или 2, отличающийся тем, что угол наклона α наклоненного участка равен предпочтительно от 15 до 45° по отношению к линейному участку.
4. Способ по п.1 или 2, отличающийся тем, что для максимальной толщины трубы в 10 мм линейный участок сечения составляет минимальную толщину 2 мм.
5. Способ по п.1 или 2, отличающийся тем, что при толщине трубы более 10 мм профиль трубы содержит второй наклоненный участок, соединенный с первым наклоненным участком вторым дугообразным участком, расположенный под углом β по отношению к линейной части сечения трубы, причем данный угол β меньше угла α.
6. Способ по п.5, отличающийся тем, что второй дугообразный участок образует касательные к обоим наклоненный участкам.
7. Металлическая труба для формирования трубопроводов, предназначенная для соединения в стык с такой же трубой, в которой в области соединения с другой такой же трубой выполнен V-образный вырез, отличающаяся тем, что стыковочный край обработан согласно способу в соответствии с любым из пп.1-6.
8. Способ сварки полых деталей, в частности металлических труб, в стык для формирования трубопроводов, при котором одновременным внешним проникновением лазерного пучка из оптического волокна и электрической дугой под газовой защитой, созданной плавким электродом из материала присадки, создают одну сварочную ванну, причем предварительно трубы обрабатывают согласно способу, раскрытому в любом из пп.1-6.
9. Способ сварки по п.8, отличающийся тем, что мощность лазера проникновения меньше или равна 6 кВт, а мощность горелки MIG более 8 кВт.